에 톡 실화 된 트리 메틸 올 프로판 트리 아크릴 레이트 모노머 ( ETPTA , Mw = 428 , Sigma - Aldrich ) 를 3 / 97 ( w / w ) 의 ETPTA / 용매 의 중량 - 기준 조성 비율 로 , 에틸렌 카보 네이트 ( EC ) / 디 에 틸 카보 네이트 ( DEC ) 의 용매 혼합물 중 에 용해 하 였 다 . 후속 하 여 , 벤조일 퍼 옥사이드 ( BPO , ETPTA 함량 에 대해 1 . 0 중량 %) 를 애노드 입자 와 혼합 후 열 가교 반응 을 가능 하 게 하 기 위해 라디칼 개시제 로서 첨가 하 였 다 . 이후 에 , 애노드 활물질 입자 ( Co 3 O 4 입자 ) 및 일부 CNT ( 전도성 첨가제 로서 ) 를 ETPTA 모노머 / 용매 / 개시제 용액 에 분산 시켜 슬러리 를 형성 하 고 , 이 를 Cu 포일 표면 상 에 분무 코팅 시켜 ETPTA 모노머 / 개시제 , CNT , 및 Co 3 O 4 입자 의 혼합물 의 층 을 형성 하 였 다 . 그런 다음 이 층 을 60 ℃ 에서 30 분 간 열 경화 시켜서 고탄성 폴리머 - 기반 바인더 수지 에 의해 함께 결합 된 CNT 및 Co 3 O 4 입자 로 이루어진 애노드 활물질 층 을 수득 하 였 다 .